(57)【要約】【課題】  本発明は、外壁への塗料の塗装の際に、仕上げ塗装の塗膜の厚さを所定の範囲にできる塗膜管理方法を提供することを目的とする。【解決手段】  外壁に透明な被膜を形成する光触媒コーティング組成物を塗装する際に、該組成物の塗着量を管理する方法であって、塗装後に消色可能な着色料が配合された前記組成物と、透光性を有する着色フィルムとを有し、前記フィルムは、前記組成物を所定の塗膜とした際の色と同等の色調を有しており、前記外壁の一部に前記組成物を塗装した後に、前記外壁の、前記組成物を塗装していない部分に前記フィルムを重ねて、もしくは、前記外壁の一部に前記フィルムを重ねた後に、前記外壁の前記フィルムを重ねていない部分に前記組成物を塗装して、次いで、前記組成物の塗装を行った部分の色と、前記フィルムの色とを対比して、前記組成物の塗着量の適否を判別することを特徴とする、塗着量の管理方法である【選択図】  図２
2015066496.tif 000002
【特許請求の範囲】
【請求項１】
外壁に透明な被膜を形成する光触媒コーティング組成物を塗装する際に、該組成物の塗着量を管理する方法であって、
塗装後に消色可能な着色料が配合された前記組成物と、
透光性を有する着色フィルムとを有し、
前記フィルムは、前記組成物を所定の塗膜とした際の色と同等の色調を有しており、
前記外壁の一部に前記組成物を塗装した後に、前記外壁の、前記組成物を塗装していない部分に前記フィルムを重ねて、もしくは、前記外壁の一部に前記フィルムを重ねた後に、前記外壁の前記フィルムを重ねていない部分に前記組成物を塗装して、
次いで、前記組成物の塗装を行った部分の色と、前記フィルムの色とを対比して、前記組成物の塗着量の適否を判別することを特徴とする、塗着量の管理方法。
【請求項２】
前記フィルムが、薄い色のフィルムと濃い色のフィルムとの２種類のフィルムであることを特徴とする、請求項１に記載の方法。
【請求項３】
前記フィルムに、中間の色のフィルムをさらに有していることを特徴とする請求項２に記載の方法。
【発明の詳細な説明】
【技術分野】
【０００１】
本発明は、外壁への塗料の塗装に係り、特に上塗り塗装に適用する光触媒コーティング組成物の塗着量の管理方法に係るものである。
【背景技術】
【０００２】
例えば従来、外壁への塗料の塗装には、まず外壁を洗浄し、その後、下塗り塗装を行ない、仕上げに、上塗り塗装を行うことが一般的である。また、下塗り塗装の上に中塗り塗装を行い、その上に上塗り塗装を行うこともある。上塗り塗装には、雨などにより、表面についた汚れなどの付着物を洗い流し、表面をきれいにする光触媒が混合された光触媒コーティング組成物が多く用いられるようになってきている。しかしながら、透明な被膜を形成する光触媒コーティング組成物は、塗膜が透明であるがゆえに、塗装時に塗膜を視認し難く、下塗り塗装もしくは中塗り塗装の上に塗る際に、塗り忘れや過度の重ね塗りをしてしまうおそれがあった。
【０００３】
そのため、特許文献１には、透明な被膜を形成する光触媒コーティング組成物にホウ素化合物からなる消色剤と可視光または近赤外光吸収性の塩基性染料を配合し塗布することで、塗料の塗り残しがなく、塗布後にコーティング組成物が無色化する技術が開示されている。
【０００４】
特許文献２には、光触媒粒子を含有する無色透明な被膜を形成する方法において、ｐＨに依存して呈色する色素を含み塗布時の塗装ムラ・塗装抜けを視認し易くする技術が開示されている。このように、上塗り塗装において、塗装後に消色可能な着色料を光触媒コーティング組成物に配合することで、塗装の抜けやムラの防止について提案がなされている。
【先行技術文献】
【特許文献】
【０００５】
【特許文献１】特開２００４−５０１３８号公報
【特許文献２】特開２００８−２５３９７５号公報
【発明の概要】
【発明が解決しようとする課題】
【０００６】
しかしながら、光触媒コーティング組成物の塗り忘れや色ムラを視認できるようになったが、光触媒による効果を所望の期間、所望の性能で維持するには、塗膜の厚さを所定の範囲になるように塗装することが要求される。特に、塗膜の厚さが薄い部分は長期に亘っての光触媒効果が期待できないし、塗膜の厚さが過度に厚い部分は塗膜の耐候性が低下しやすい。
【０００７】
本発明は、かかる課題の認識に基づいてなされたものであり、外壁に透明な被膜を形成する光触媒コーティング組成物を塗装する際に、単位面積当たりの最適な塗着量を簡易に認識できる、光触媒コーティング組成物の塗着量の管理方法を提供することを目的とする。
【課題を解決するための手段】
【０００８】
この発明の第１の発明は、外壁に透明な被膜を形成する光触媒コーティング組成物を塗装する際に、該組成物の塗着量を管理する方法であって、塗装後に消色可能な着色料が配合された前記組成物と、透光性を有する着色フィルムとを有し、前記フィルムは、前記組成物を所定の塗膜とした際の色と同等の色調を有しており、前記外壁の一部に前記組成物を塗装した後に、前記外壁の、前記組成物を塗装していない部分に前記フィルムを重ねて、もしくは、前記外壁の一部に前記フィルムを重ねた後に、前記外壁の前記フィルムを重ねていない部分に前記組成物を塗装して、次いで、前記組成物の塗装を行った部分の色と、前記フィルムの色とを対比して、前記組成物の塗着量の適否を判別することを特徴とする、塗着量の管理方法である。
【０００９】
本発明によれば、塗装後の色と透光性を有する着色フィルムの色とを比較すれば容易に塗着量が適正かどうかを判別できるので、塗着量を至適域に収めることができる。したがって、塗装後の塗膜が所定の厚みとなり、所望の光触媒被膜の性能を確保することができる。
【００１０】
また、第２の発明は、第１の発明において、前記フィルムが、薄い色のフィルムと濃い色のフィルムとの２種類のフィルムであることを特徴とする。
【００１１】
薄い色のフィルムを塗膜の下限の色見本とし、濃い色のフィルムを塗膜の上限の色見本とすることで、塗装による塗膜の厚みを適性範囲で管理することができる。
【００１２】
また、第３の発明は、第２の発明において、前記フィルムに、中間の色のフィルムをさらに有していることを特徴とする。
【００１３】
これによれば、塗装時に中間の塗膜の色に合せて塗装することで、より高精度に塗膜の厚みを管理できる。
【発明の効果】
【００１４】
本発明の態様によれば、外壁に透明な被膜を形成する光触媒コーティング組成物を塗装する際に、単位面積当たりの最適な塗着量を簡易に認識できる、光触媒コーティング組成物の塗着量の管理方法が提供される。
【図面の簡単な説明】
【００１５】
【図１】本発明の実施の形態にかかる例を表す模式図である。
【図２】本実施形態にかかる例を表す模式図である。
【図３】本実施形態にかかる例を表す模式図である。
【図４】本実施形態にかかる例を表す模式図である。
【発明を実施するための形態】
【００１６】
以下、本発明の実施の形態について図１から図４を参照しつつ説明する。尚、各図面中、同様の構成要素には同一の符号を付して詳細な説明は適宜省略する。
図１は、本発明の実施の形態にかかる外壁に塗装を行った際の斜視図である。また、図２は、本発明の実施の形態にかかるフィルムと塗装後の色比較を行っている模式図、図３は、本発明の実施の形態にかかるフィルムの模式図である。図４は、本発明の実施の形態にかかるフィルムの模式図である。
【００１７】
家屋、ビルディング、工場、外構などの建築物の外壁または屋根に塗料を塗布する例について、図１を用いて説明する。外壁または屋根に塗装を行うに際しては、まず、外壁１の表面を洗浄し、その後に、下塗り２を行う。下塗り２が乾燥した後に、中塗り３を塗装する。中塗り３が乾燥した後に、上塗り４を行う。これらの塗装にはスプレー、刷毛もしくはローラーなど任意に用いることができる。
【００１８】
本実施形態にかかる下塗り用の塗料は、各種外壁基材と相性の良い下塗り塗料が用いられる。例えば、外壁基材がモルタル・コンクリート系の場合はエポキシ樹脂系塗料が用いられる。基材が金属系の場合は、変性エポキシ樹脂系塗料、エポキシ樹脂系塗料、または防錆塗料が用いられる。既存の塗膜に上塗りする場合は、合成樹脂系の弾性塗料が好適に用いられる。尚、下塗りを無くして、外壁基材の上に、下塗り兼用の中塗り塗料を塗装してもよい。
【００１９】
中塗り塗料は、アクリル系塗料、ウレタン系塗料、アクリルシリコン系塗料、フッ素系塗料、無機系塗料から選択される塗料が好適に用いられる。尚、中塗りを無くして、下塗りの上に、上塗りを塗装してもよい。
【００２０】
本実施例での上塗りの光触媒コーティング組成物には、光触媒粒子が配合されており、透明な被膜を形成する光触媒コーティング組成物である。光触媒粒子としては、ＴｉＯ２粒子が好適に利用できる。上塗りでは、塗り忘れや塗りすぎが生じないように、塗装後に消色可能な着色料が光触媒コーティング組成物に配合されている。塗装した後、時間の経過に伴って、色が消失し、無色透明な塗膜となる。有色から無色透明に変わる時間としては、１日程度、好ましくは半日程度がよく、そうなるように、コーティング組成物の組成を調整するのがよい。
【００２１】
着色料として、有機化合物からなる染料を用いることができる。消色の機構は公知のものを選択できるが、色調により塗着量を判別するためには、色調が急速に変化しないことが望ましく、好適にはアニオン性染料が利用できる。アニオン性染料はＴｉＯ２粒子に吸着され難いため、塗装後、塗膜に水をかけることにより、着色料を塗膜から流出、除去させて、消色させることができる。このような、人為的な操作によって消色させることができる点で、本発明においては、アニオン性染料を光触媒コーティング組成物に配合し、形成した塗膜に水をかけるか、雨にさらして消色させる機構を好適に利用できる。
着色料が配合された光触媒コーティング組成物は、塗装された際に塗膜の厚みによって、色の見え方が異なってくる。すなわち、塗膜が薄ければ色が薄い色となり、塗膜が厚ければ色が濃い色となる。光触媒コーティング組成物の組成や着色料の種類に応じて配合量は適宜決定される。
【００２２】
上塗りの光触媒コーティング組成物は、優れた光触媒性能を長期間に亘って維持するために、膜厚を所定の範囲とするのがよい。そのために、光触媒コーティング組成物を所定の塗膜とした際の色と同等の色調を有するフィルム、すなわち、図２に示すように、予め光触媒コーティング組成物が適正範囲で塗装された塗膜と同じ程度の色調に着色された透光性のフィルムを用意しておき、塗装を開始したところで、上塗り塗装していない、下塗りもしくは中塗りの表面にフィルムを当て、上塗りを行った部分と色調を対比する。フィルムは透光性を有しているので、下塗りもしくは中塗りの塗膜の色調とフィルムの色調とが加味された色調を呈する。そのため、中塗りのカラーバリエーションが豊富な場合であっても、中塗りの種類に応じた色見本を用意する必要がない。つまり、本発明によれば、少なくとも１種類のフィルムを色見本として、光触媒コーティング組成物の塗膜の色調と比較すれば、組成物の塗着量管理を現場で容易に行なうことができる。すなわち、フィルムの色と上塗りを行った部分の色が同等であれば、上塗りを継続して行うが、上塗りの色が薄い場合もしくは濃い場合は塗布量を調整することで、膜厚を所定の膜厚に保つことができる。
【００２３】
ここで、図３に示すように、フィルムを所定の膜厚の色の範囲の内で、下限と上限の２色の色を用意しておくと、比較が容易となる。下限と上限の色により、仕上げ塗りの色と比較する際に、仕上げ塗りの色が下限と上限の間にあれば、仕上げ塗りを継続して行う。下限に近いもしくは上限に近い色の場合、塗布量を調整して塗布を継続できる。
【００２４】
さらに、図４に示すように、フィルムに下限、中間、上限の３色を用意しておくと、比較の際に、より比較が容易となる。フィルムの中間色に対して、下限側なのか上限側なのかの判断で可能となる。
【００２５】
以上、本実施形態によれば、外壁への塗料の塗装の際に、仕上げ塗装の塗膜の厚さを所定の範囲にできる塗膜管理方法を提供できる。
【符号の説明】
【００２６】
１  外壁、２  下塗り、３  中塗り、４  仕上げ塗り、５  フィルム
【図１】
2015066496.tif 000003
【図２】
2015066496.tif 000004
【図３】
2015066496.tif 000005
【図４】
2015066496.tif 000006